【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、インヘレント粘度が、６０／４０（ｗｔ／ｗｔ）フェノール／テトラクロロエタン中で２５℃において０．５ｇ／１００ｍｌの濃度で測定した場合に０．１０ｄＬ／ｇ〜１．０ｄＬ／ｇ未満であり；且つ前記ポリエステルが８５〜１２０℃のＴｇを有するフィルム又はシート。
【請求項２】
前記インヘレント粘度が０．３５〜０．８０ｄＬ／ｇ又は０．３５〜０．７５ｄＬ／ｇ又は０．５０〜０．７５ｄＬ／ｇ又は０．６０〜０．７２ｄＬ／ｇである請求項１に記載のフィルム又はシート。
【請求項３】
前記ポリエステルのグリコール成分が１０〜９０モル％の２，２，４，４−テトラメチル−１，３−シクロブタンジオール残基及び１０〜９０モル％の１，４−シクロヘキサンジメタノール残基又は２５〜８０モル％の２，２，４，４−テトラメチル−１，３−シクロブタンジオール残基及び２０〜７５モル％の１，４−シクロヘキサンジメタノール残基又は４０〜６５モル％の２，２，４，４−テトラメチル−１，３−シクロブタンジオール残基及び３５〜６０モル％の１，４−シクロヘキサンジメタノール残基又は５モル％〜５０モル％未満の２，２，４，４−テトラメチル−１，３−シクロブタンジオール残基及び５０モル％超〜９５モル％の１，４−シクロヘキサンジメタノール残基又は１０〜３５モル％の２，２，４，４−テトラメチル−１，３−シクロブタンジオール残基及び６５〜９０モル％の１，４−シクロヘキサンジメタノール残基又は１５〜３５モル％の２，２，４，４−テトラメチル−１，３−シクロブタンジオール残基及び７０〜９０モル％の１，４−シクロヘキサンジメタノール残基又は１０〜３０モル％の２，２，４，４−テトラメチル−１，３−シクロブタンジオール残基及び７０〜９０モル％の１，４−シクロヘキサンジメタノール残基又は１５〜２５モル％の２，２，４，４−テトラメチル−１，３−シクロブタンジオール残基及び７５〜８５モル％の１，４−シクロヘキサンジメタノール残基又は１７〜２３モル％の２，２，４，４−テトラメチル−１，３−シクロブタンジオール残基及び７７〜８３モル％の１，４−シクロヘキサンジメタノール残基を含む請求項１に記載のフィルム又はシート。
【請求項４】
前記ポリエステルが９０〜１１５℃又は８５〜１１５℃又は９５〜１１５℃のＴｇを有する請求項１に記載のフィルム又はシート。
【請求項５】
前記ジカルボン酸成分が８０〜１００モル％のテレフタル酸残基を含む請求項１に記載のフィルム又はシート。
【請求項６】
前記ジカルボン酸成分が９０〜１００モル％のテレフタル酸残基を含む請求項１に記載のフィルム又はシート。
【請求項７】
前記ジカルボン酸成分が９５〜１００モル％のテレフタル酸残基を含む請求項１に記載のフィルム又はシート。
【請求項８】
前記ジカルボン酸成分が９９〜１００モル％のテレフタル酸残基を含む請求項６に記載のフィルム又はシート。
【請求項９】
前記ポリエステルが１，３−プロパンジオール残基、１，４−ブタンジオール残基又はそれらの混合物を含む請求項１に記載のフィルム又はシート。
【請求項１０】
前記ポリエステルが０．０１〜２５モル％の１，３−プロパンジオール残基、１，４−ブタンジオール残基又はそれらの混合物を含む請求項８に記載のフィルム又はシート。
【請求項１１】
前記ポリエステルが０．０１〜１５モル％のエチレングリコール残基又は０．０１〜１０モル％のエチレングリコール残基を含む請求項１に記載のフィルム又はシート。
【請求項１２】
前記２，２，４，４−テトラメチル−１，３−シクロブタンジオールが５０モル％より多いシス−２，２，４，４−テトラメチル−１，３−シクロブタンジオールと５０モル％未満のトランス−２，２，４，４−テトラメチル−１，３−シクロブタンジオールを含む混合物である請求項１に記載のフィルム又はシート。
【請求項１３】
前記２，２，４，４−テトラメチル−１，３−シクロブタンジオールが３０〜７０モル％のシス−２，２，４，４−テトラメチル−１，３−シクロブタンジオールと７０〜３０モル％のトランス−２，２，４，４−テトラメチル−１，３−シクロブタンジオールを含む混合物である請求項１に記載のフィルム又はシート。
【請求項１４】
前記２，２，４，４−テトラメチル−１，３−シクロブタンジオールが４０〜６０モル％のシス−２，２，４，４−テトラメチル−１，３−シクロブタンジオールと６０〜４０モル％のトランス−２，２，４，４−テトラメチル−１，３−シクロブタンジオールを含む混合物である請求項１３に記載のフィルム又はシート。
【請求項１５】
前記ポリエステル組成物が、ポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル及びポリ（エーテル−ケトン）の少なくとも１種から選ばれた少なくとも１種のポリマーを含む請求項１に記載のフィルム又はシート。
【請求項１６】
前記ポリエステル組成物が少なくとも１種のポリカーボネートを含む請求項１に記載のフィルム又はシート。
【請求項１７】
前記ポリエステルが少なくとも１種の分岐剤の残基を含む請求項１に記載のフィルム又はシート。
【請求項１８】
前記ポリエステルが少なくとも１種の分岐剤の残基を、二酸又はジオール残基の総モル百分率に基づき０．０１〜１０重量％の量で含む請求項１７に記載のフィルム又はシート。
【請求項１９】
前記ポリエステルの溶融粘度が、回転メルトレオメーターで２９０℃において１ラジアン／秒で測定した場合に、３０，０００ポアズ未満である請求項１に記載のフィルム又はシート。
【請求項２０】
前記ポリエステルが１７０℃において、５分より長い半結晶化時間又は５０分より長い半結晶化時間を有する請求項１に記載のフィルム又はシート。
【請求項２１】
前記ポリエステル組成物が２３℃において１．２ｇ／ｍｌ未満の密度を有する請求項１に記載のフィルム又はシート。
【請求項２２】
前記ポリエステル組成物が少なくとも１種の熱安定剤又はその反応生成物を含む請求項１に記載のフィルム又はシート。
【請求項２３】
ＡＳＴＭ  Ｄ−１９２５による前記ポリエステルの黄色度指数が５０未満である請求項１に記載のフィルム又はシート。
【請求項２４】
前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する請求項１に記載のフィルム又はシート。
【請求項２５】
前記ポリエステルが錫化合物又はその反応生成物を含む少なくとも１種の触媒の残基を含む請求項１に記載のフィルム又はシート。
【請求項２６】
請求項１に記載のフィルム又はシートを含む製造品。
【請求項２７】
前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度又は少なくとも１０ｆｔ−ｌｂｓ／ｉｎのノッチ付きアイゾッド衝撃強度を有する請求項２６に記載のフィルム又はシートを含む製造品。
【請求項２８】
請求項１に記載のフィルム又はシートを含む液晶ディスプレイフィルム。
【請求項２９】
前記液晶ディスプレイフィルムが拡散シート又は補償フィルムである請求項２８に記載の液晶ディスプレイフィルム。
【請求項３０】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基５モル％〜５０モル％未満；及び
ｉｉ）１，４−シクロヘキサンジメタノール残基５０モル％超〜９５モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５０〜１．２ｄＬ／ｇであり；且つ前記ポリエステルが８５〜１２０℃のＴｇを有するフィルム又はシート。
【請求項３１】
前記ポリエステルのインヘレント粘度が０．５０ｄＬ／ｇ〜０．７５ｄＬ／ｇ未満又は０．６０〜０．７２ｄＬ／ｇである請求項３０に記載のフィルム又はシート。
【請求項３２】
前記ポリエステルのグリコール成分が１０〜３０モル％の２，２，４，４−テトラメチル−１，３−シクロブタンジオール及び７０〜９０モル％の１，４−シクロヘキサンジメタノール又は１５〜２５モル％の２，２，４，４−テトラメチル−１，３−シクロブタンジオール及び７５〜８５モル％の１，４−シクロヘキサンジメタノールを含む請求項３０に記載のフィルム又はシート。
【請求項３３】
前記ポリエステルが９５〜１１５℃又は９５〜１１５℃のＴｇを有する請求項３０に記載のフィルム又はシート。
【請求項３４】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９８．９９モル％；
ｉｉ）１，４−シクロヘキサンジメタノール残基１〜９８．９９モル％；及び
ｉｉｉ）エチレングリコール残基０．０１モル％〜１５モル％未満
を含むグリコール成分
（ここでジカルボン酸成分の総モル％は１００モル％であり、グリコール成分の総モル％は１００モル％である）
を含む少なくとも１種のポリエステルを含んでなり、インヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが８５〜１２０℃のＴｇを有するフィルム又はシート。
【請求項３５】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分； 
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分；並びに
（ｃ）少なくとも１種の分岐剤の残基
（ここでジカルボン酸成分の総モル％は１００モル％であり、グリコール成分の総モル％は１００モル％である）
を含む少なくとも１種のポリエステルを含むポリエステル組成物を含んでなり、インヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが８５〜１２０℃のＴｇを有するフィルム又はシート。
【請求項３６】
（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含むポリエステル組成物を含んでなり、インヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが８５〜１２０℃のＴｇを有するフィルム又はシート。
【手続補正２】
【補正対象書類名】明細書
【補正対象項目名】０２６３
【補正方法】変更
【補正の内容】
【０２６３】
本発明を、本明細書中に開示した実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、インヘレント粘度が、６０／４０（ｗｔ／ｗｔ）フェノール／テトラクロロエタン中で２５℃において０．５ｇ／１００ｍｌの濃度で測定した場合に０．１０ｄＬ／ｇ〜１．０ｄＬ／ｇ未満であり；且つ前記ポリエステルが８５〜１２０℃のＴｇを有するフィルム又はシート。
態様２．前記インヘレント粘度が０．３５ｄＬ／ｇ〜１．０ｄＬ／ｇ未満である態様１に記載のフィルム又はシート。
態様３．前記インヘレント粘度が０．３５〜０．８０ｄＬ／ｇである態様１に記載のフィルム又はシート。
態様４．前記インヘレント粘度が０．３５〜０．７５ｄＬ／ｇである態様１に記載のフィルム又はシート。
態様５．前記インヘレント粘度が０．５０〜０．７５ｄＬ／ｇである態様１に記載のフィルム又はシート。
態様６．前記インヘレント粘度が０．６０〜０．７２ｄＬ／ｇである態様１に記載のフィルム又はシート。
態様７．前記ポリエステルのグリコール成分が１０〜９０モル％の２，２，４，４−テトラメチル−１，３−シクロブタンジオール残基及び１０〜９０モル％の１，４−シクロヘキサンジメタノール残基を含む態様１に記載のフィルム又はシート。
態様８．前記ポリエステルのグリコール成分が２５〜８０モル％の２，２，４，４−テトラメチル−１，３−シクロブタンジオール残基及び２０〜７５モル％の１，４−シクロヘキサンジメタノール残基を含む態様１に記載のフィルム又はシート。
態様９．前記ポリエステルのグリコール成分が４０〜６５モル％の２，２，４，４−テトラメチル−１，３−シクロブタンジオール残基及び３５〜６０モル％の１，４−シクロヘキサンジメタノール残基を含む態様１に記載のフィルム又はシート。
態様１０．前記ポリエステルのグリコール成分が５モル％〜５０モル％未満の２，２，４，４−テトラメチル−１，３−シクロブタンジオール残基及び５０モル％超〜９５モル％の１，４−シクロヘキサンジメタノール残基を含む態様１に記載のフィルム又はシート。
態様１１．前記ポリエステルのグリコール成分が１０〜３５モル％の２，２，４，４−テトラメチル−１，３−シクロブタンジオール残基及び６５〜９０モル％の１，４−シクロヘキサンジメタノール残基を含む態様１に記載のフィルム又はシート。
態様１２．前記ポリエステルのグリコール成分が１５〜３５モル％の２，２，４，４−テトラメチル−１，３−シクロブタンジオール残基及び７０〜９０モル％の１，４−シクロヘキサンジメタノール残基を含む態様１に記載のフィルム又はシート。
態様１３．前記ポリエステルのグリコール成分が１０〜３０モル％の２，２，４，４−テトラメチル−１，３−シクロブタンジオール残基及び７０〜９０モル％の１，４−シクロヘキサンジメタノール残基を含む態様１に記載のフィルム又はシート。
態様１４．前記グリコール成分が１５〜２５モル％の２，２，４，４−テトラメチル−１，３−シクロブタンジオール残基及び７５〜８５モル％の１，４−シクロヘキサンジメタノール残基を含む態様１に記載のフィルム又はシート。
態様１５．前記グリコール成分が１７〜２３モル％の２，２，４，４−テトラメチル−１，３−シクロブタンジオール残基及び７７〜８３モル％の１，４−シクロヘキサンジメタノール残基を含む態様１に記載のフィルム又はシート。
態様１６．前記ポリエステルが９０〜１１５℃のＴｇを有する態様１に記載のフィルム又はシート。
態様１７．前記ポリエステルが８５〜１１５℃のＴｇを有する態様１に記載のフィルム又はシート。
態様１８．前記ポリエステルが９５〜１１５℃のＴｇを有する態様１に記載のフィルム又はシート。
態様１９．前記ジカルボン酸成分が８０〜１００モル％のテレフタル酸残基を含む態様１に記載のフィルム又はシート。
態様２０．前記ジカルボン酸成分が９０〜１００モル％のテレフタル酸残基を含む態様１に記載のフィルム又はシート。
態様２１．前記ジカルボン酸成分が９５〜１００モル％のテレフタル酸残基を含む態様１に記載のフィルム又はシート。
態様２２．前記ジカルボン酸成分が９９〜１００モル％のテレフタル酸残基を含む態様２０に記載のフィルム又はシート。
態様２３．前記ポリエステルが１，３−プロパンジオール残基、１，４−ブタンジオール残基又はそれらの混合物を含む態様１に記載のフィルム又はシート。
態様２４．前記ポリエステルが０．０１〜２５モル％の１，３−プロパンジオール残基、１，４−ブタンジオール残基又はそれらの混合物を含む態様２２に記載のフィルム又はシート。
態様２５．前記ポリエステルがエチレングリコール残基を含む態様１に記載のフィルム又はシート。
態様２６．前記ポリエステルが０．０１〜１５モル％のエチレングリコール残基を含む態様１に記載のフィルム又はシート。
態様２７．前記ポリエステルが０．０１〜１０モル％のエチレングリコール残基を含む態様１に記載のフィルム又はシート。
態様２８．前記２，２，４，４−テトラメチル−１，３−シクロブタンジオールが５０モル％より多いシス−２，２，４，４−テトラメチル−１，３−シクロブタンジオールと５０モル％未満のトランス−２，２，４，４−テトラメチル−１，３−シクロブタンジオールを含む混合物である態様１に記載のフィルム又はシート。
態様２９．前記２，２，４，４−テトラメチル−１，３−シクロブタンジオールが３０〜７０モル％のシス−２，２，４，４−テトラメチル−１，３−シクロブタンジオールと７０〜３０モル％のトランス−２，２，４，４−テトラメチル−１，３−シクロブタンジオールを含む混合物である態様１に記載のフィルム又はシート。
態様３０．前記２，２，４，４−テトラメチル−１，３−シクロブタンジオールが４０〜６０モル％のシス−２，２，４，４−テトラメチル−１，３−シクロブタンジオールと６０〜４０モル％のトランス−２，２，４，４−テトラメチル−１，３−シクロブタンジオールを含む混合物である態様２９に記載のフィルム又はシート。
態様３１．前記ポリエステル組成物が、ポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル及びポリ（エーテル−ケトン）の少なくとも１種から選ばれた少なくとも１種のポリマーを含む態様１に記載のフィルム又はシート。
態様３２．前記ポリエステル組成物が少なくとも１種のポリカーボネートを含む態様１に記載のフィルム又はシート。
態様３３．前記ポリエステルが少なくとも１種の分岐剤の残基を含む態様１に記載のフィルム又はシート。
態様３４．前記ポリエステルが少なくとも１種の分岐剤の残基を、二酸又はジオール残基の総モル百分率に基づき０．０１〜１０重量％の量で含む態様３３に記載のフィルム又はシート。
態様３５．前記ポリエステルの溶融粘度が、回転メルトレオメーターで２９０℃において１ラジアン／秒で測定した場合に、３０，０００ポアズ未満である態様１に記載のフィルム又はシート。
態様３６．前記ポリエステルが１７０℃において５分より長い半結晶化時間を有する態様１に記載のフィルム又はシート。
態様３７．前記ポリエステルが１７０℃において５０分より長い半結晶化時間を有する態様１に記載のフィルム又はシート。
態様３８．前記ポリエステル組成物が２３℃において１．２ｇ／ｍｌ未満の密度を有する態様１に記載のフィルム又はシート。
態様３９．前記ポリエステル組成物が少なくとも１種の熱安定剤又はその反応生成物を含む態様１に記載のフィルム又はシート。
態様４０．ＡＳＴＭ  Ｄ−１９２５による前記ポリエステルの黄色度指数が５０未満である態様１に記載のフィルム又はシート。
態様４１．前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する態様１に記載のフィルム又はシート。
態様４２．前記ポリエステルが錫化合物又はその反応生成物を含む少なくとも１種の触媒の残基を含む態様１に記載のフィルム又はシート。
態様４３．態様１に記載のフィルム又はシートを含む製造品。
態様４４．前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度を有する態様１に記載のフィルム又はシートを含む製造品。
態様４５．前記ポリエステルが、ＡＳＴＭ  Ｄ２５６に従って２３℃においてノッチ１０ｍｉｌで厚さ１／４インチのバーで測定した場合に、少なくとも１０ｆｔ−ｌｂｓ／ｉｎのノッチ付きアイゾッド衝撃強度を有する態様１に記載のフィルム又はシートを含む製造品。
態様４６．態様１に記載のフィルム又はシートを含む液晶ディスプレイフィルム。
態様４７．前記液晶ディスプレイフィルムが拡散シートである態様４６に記載の液晶ディスプレイフィルム。
態様４８．前記液晶ディスプレイフィルムが補償フィルムである態様４６に記載の液晶ディスプレイフィルム。
態様４９．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基５モル％〜５０モル％未満；及び
ｉｉ）１，４−シクロヘキサンジメタノール残基５０モル％超〜９５モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５０〜１．２ｄＬ／ｇであり；且つ前記ポリエステルが８５〜１２０℃のＴｇを有するフィルム又はシート。
態様５０．前記ポリエステルのインヘレント粘度が０．５０ｄＬ／ｇ〜０．７５ｄＬ／ｇ未満である態様４９に記載のフィルム又はシート。
態様５１．前記ポリエステルのインヘレント粘度が０．６０〜０．７２ｄＬ／ｇである態様４９に記載のフィルム又はシート。
態様５２．前記ポリエステルのグリコール成分が１０〜３０モル％の２，２，４，４−テトラメチル−１，３−シクロブタンジオール及び７０〜９０モル％の１，４−シクロヘキサンジメタノールを含む態様４９に記載のフィルム又はシート。
態様５３．前記ポリエステルグリコール成分が１５〜２５モル％の２，２，４，４−テトラメチル−１，３−シクロブタンジオール及び７５〜８５モル％の１，４−シクロヘキサンジメタノールを含む態様４９に記載のフィルム又はシート。
態様５４．前記ポリエステルが９５〜１１５℃のＴｇを有する態様４９に記載のフィルム又はシート。
態様５５．前記ポリエステルが９５〜１１５℃のＴｇを有する態様４９に記載のフィルム又はシート。
態様５６．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９８．９９モル％；
ｉｉ）１，４−シクロヘキサンジメタノール残基１〜９８．９９モル％；及び
ｉｉｉ）エチレングリコール残基０．０１モル％〜１５モル％未満
を含むグリコール成分
（ここでジカルボン酸成分の総モル％は１００モル％であり、グリコール成分の総モル％は１００モル％である）
を含む少なくとも１種のポリエステルを含んでなり、インヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが８５〜１２０℃のＴｇを有するフィルム又はシート。
態様５７．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分；並びに
（ｃ）少なくとも１種の分岐剤の残基
（ここでジカルボン酸成分の総モル％は１００モル％であり、グリコール成分の総モル％は１００モル％である）
を含む少なくとも１種のポリエステルを含むポリエステル組成物を含んでなり、インヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが８５〜１２０℃のＴｇを有するフィルム又はシート。
態様５８．（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含むポリエステル組成物を含んでなり、インヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが８５〜１２０℃のＴｇを有するフィルム又はシート。